ОКРЫТЫЙ ДРЕВЕСНЫЙ ШПОН И СПОСОБ ОБРАБОТКИ ДРЕВЕСНОГО ШПОНА

1. Способ обработки древесного шпона, включающий стадии
- получения по меньшей мере одного листа древесного шпона;
- нанесения по меньшей мере на одну сторону листа древесного шпона покрытия из водной покровной композиции, содержащей наноцеллюлозу в количестве между 4 и 18% по весу, в расчете на вес всей покровной композиции, причем наноцеллюлоза имеет кажущуюся вязкость между 8000 и 22000 мПа·сек в консистенции 5% по весу при температуре 20°С, для получения покрытого листа древесного шпона; и
- высушивания покрытого листа с использованием сжимающего давления и тепла.
2
2
2
2. Способ по п. 1, отличающийся тем, что водную покровную композицию наносят на лист древесного шпона в количестве между 2 и 100 г/м, предпочтительно между 5 и 50 г/м, в особенности предпочтительно между 5 и 30 г/м, по измерению как количества сухой покровной композиции.
3. Способ по п. 1 или 2, отличающийся тем, что наноцеллюлоза имеет кажущуюся вязкость между 10000 и 20000 мПа·сек, предпочтительно между 12000 и 18000 мПа·сек.
4. Способ по любому из предшествующих пунктов, отличающийся тем, что наноцеллюлоза представляет собой ферментированную наноцеллюлозу.
5. Способ по любому из предшествующих пунктов, отличающийся тем, что наноцеллюлоза содержит лигнин в количестве не более 10% по весу наноцеллюлозы, предпочтительно от 0,01 до 5% по весу, более предпочтительно от 0,01 до 3% по весу.
6. Способ по любому из предшествующих пунктов, отличающийся тем, что водная покровная композиция включает воду в количестве между 75 и 96% по весу всей покровной композиции, предпочтительно между 88 и 92% по весу.
7. Способ по любому из предшествующих пунктов, отличающийся тем, что водная покровная композиция включает наноцеллюлозу в количестве между 7 и 18% по весу всей покровной композиции, предпочтительно между 7 и 16% по весу, в особенности предпочтительно между 8 и 14% по весу, еще более предпочтительно между 8 и 12% по весу.
8. Способ по любому из предшествующих пунктов, отличающийся тем, что водная покровная композиция содержит по меньшей мере одну добавку, выбранную из группы, состоящей из светопоглощающих добавок, противоплесневых средств, антимикробных агентов, огнезащитных средств, окрашивающих агентов, декоративных компонентов, поверхностно-активных веществ, и их комбинаций.
9. Способ по любому из предшествующих пунктов, отличающийся тем, что древесный шпон представляет собой слущенный древесный шпон.
10. Способ по любому из предшествующих пунктов, отличающийся тем, что водное покрытие наносят только на вогнутую сторону древесного шпона.
11. Способ по любому из предшествующих пунктов, отличающийся тем, что нанесение покрытия выполняют с использованием нанесения покрытия напылением, нанесения покрытия посредством переводной пленки, нанесения покрытия поливом, нанесения кистью, нанесения валиком, шаберного нанесения покрытия, экструзионного нанесения покрытия, или ленточного нанесения.
12. Способ по любому из предшествующих пунктов, отличающийся тем, что температура при высушивании составляет между 0 и 210°С.
13. Способ по любому из предшествующих пунктов, отличающийся тем, что сжимающее давление при высушивании составляет величину между 20 и 500 кПа.
14. Способ по любому из предшествующих пунктов, отличающийся тем, что высушивание включает
- размещение листа между первым ленточным узлом и вторым ленточным узлом, причем первый ленточный узел включает первую металлическую ленту, и второй ленточный узел включает вторую металлическую ленту и по меньшей мере одну пористую сетчатую ленту или пористую поверхностную секцию между второй металлической лентой и древесным шпоном, причем первая металлическая лента нагрета до первой температуры, и вторая охлаждена до второй температуры, которая является более низкой, чем первая температура;
- прижимание первого ленточного узла и второго ленточного узла друг к другу во время нагревания и охлаждения, в результате чего к покрытому листу между ними прилагается сжимающее давление, создаваемое первой металлической лентой и сетчатой лентой или поверхностной секцией;
- обеспечение возможности того, что вода, выделившаяся из покрытого листа под действием первой температуры, конденсируется в сетчатой ленте или в поверхностной секции под действием второй температуры; и
- извлечение высушенного листа из зазора между первым ленточным узлом и вторым ленточным узлом.
15. Способ по п. 13, отличающийся тем, что первая температура составляет от 120 до 210°С, и вторая температура составляет между 0 и 60°С.
16. Покрытый древесный шпон, отличающийся тем, что покрытый древесный шпон включает лист древесного шпона и содержащее наноцеллюлозу покрытие, размещенное по меньшей мере на одной поверхности листа, и наноцеллюлоза имеет кажущуюся вязкость между 8000 и 22000 мПа·сек, в консистенции 5% по весу при температуре 20°С.
17. Покрытый шпон по п. 16, отличающийся тем, что наноцеллюлоза имеет кажущуюся вязкость между 10000 и 20000 мПа·сек, предпочтительно между 12000 и 18000 мПа·сек, в консистенции 5% по весу при температуре 20°С.
18. Покрытый шпон по п. 16 или 17, отличающийся тем, что покрытие имеет толщину от 1 до 300 мкм, предпочтительно от 2 до 200 мкм, в особенности предпочтительно от 5 до 150 мкм.
19. Покрытый древесный шпон по любому из пп. 16-18, отличающийся тем, что покрытие размещают только на вогнутой стороне древесного шпона.
20. Покрытый шпон по любому из пп. 16-19, отличающийся тем, что наноцеллюлоза представляет собой ферментированную наноцеллюлозу.
21. Покрытый шпон по любому из пп. 16-20, отличающийся тем, что наноцеллюлоза содержит лигнин в количестве не более 10% по весу наноцеллюлозы, предпочтительно от 0,01 до 5% по весу, более предпочтительно от 0,01 до 3% по весу.
22. Покрытый шпон по любому из пп. 16-21, отличающийся тем, что покрытие включает добавку, выбранную из группы, состоящей из светопоглощающих добавок, противоплесневых средств, антимикробных агентов, огнезащитных средств, окрашивающих агентов, декоративных компонентов, поверхностно-активных веществ, и их комбинаций.
23. Фанера, включающая по меньшей мере один покрытый древесный шпон по любому из пп. 16-22.
24. Пиломатериал из слоеного шпона, включающий по меньшей мере один покрытый древесный шпон по любому из пп. 16-22.
25. Применение покрытого древесного шпона по любому из пп. 16-22 для получения фанеры.
26. Применение покрытого древесного шпона по любому из пп. 16-22 для получения пиломатериала из слоеного шпона.